УЛУЧШЕННЫЕ КРАФТ-ЦЕЛЛЮЛОЗНЫЕ ВОЛОКНА

1. Способ производства модифицированной целлюлозы для использования в изделиях из бумаги или бумажного полотна, причем упомянутый способ содержит
обработку древесной щепы способом экстрагирования для удаления гемицеллюлозы и получения обработанной древесной щепы; и
обработку упомянутой обработанной древесной щепы способом химической или полухимической варки для получения модифицированной крафт-целлюлозы, причем количество гемицеллюлозы, содержащейся в модифицированной крафт-целлюлозе, составляет приблизительно от 4 до 15% от массы модифицированной целлюлозы печной сушки.
2. Способ по п.1, отличающийся тем, что количество гемицеллюлозы в модифицированной крафт-целлюлозе составляет приблизительно от 5 до 10% от массы модифицированной крафт-целлюлозы печной сушки.
3. Способ по п.2, отличающийся тем, что количество гемицеллюлозы в модифицированной крафт-целлюлозе составляет приблизительно от 6 до 10% от массы модифицированной крафт-целлюлозы печной сушки.
4. Способ по п.3, отличающийся тем, что количество гемицеллюлозы в модифицированной крафт-целлюлозе составляет приблизительно от 6 до 8% от массы модифицированной крафт-целлюлозы печной сушки.
5. Способ по п.1, отличающийся тем, что модифицированная крафт-целлюлоза имеет улучшенные свойства, определяемые более высоким объемом, белизной, дренирование и обезвоживанием или сушкой или их сочетанием.
6. Способ по п.1, отличающийся тем, что этап обработки древесной щепы дает модифицированную крафт-целлюлозу, имеющую по меньшей мере на 1 мас.% меньше гемицеллюлозы чем у такой же необработанной целлюлозы.
7. Способ по п.1, отличающийся тем, что этап обработки древесной щепы дает модифицированную крафт-целлюлозу, имеющую приблизительно на 1-20 мас.% меньше гемицеллюлозы чем у такой же необработанной целлюлозы.
8. Способ по п.7, отличающийся тем, что этап обработки древесной щепы дает модифицированную крафт-целлюлозу, имеющую приблизительно на 1-16 мас.% меньше гемицеллюлозы чем у такой же необработанной целлюлозы.
9. Способ по п.1, отличающийся тем, что этап обработки древесной щепы дает модифицированную крафт-целлюлозу, имеющую приблизительно на 2-8 мас.% меньше гемицеллюлозы чем у такой же необработанной целлюлозы.
10. Способ по п.1, отличающийся тем, что древесную щепу обрабатывают водным раствором щелочи с рН больше 7.
11. Способ по п.10, отличающийся тем, что рН водного раствора щелочи равен или больше приблизительно 8.
12. Способ по п.11, отличающийся тем, что рН водного раствора щелочи составляет приблизительно от 8 до 12.
13. Способ по п.12, отличающийся тем, что рН водного раствора щелочи составляет приблизительно от 9 до 11.
14. Способ по п.12, отличающийся тем, что модифицированная целлюлоза имеет показатель удержания воды больше приблизительно на 0,1 г/г чем у такой же или в сущности такой же немодифицированной целлюлозы.
15. Способ по п.12, отличающийся тем, что модифицированная целлюлоза имеет показатель удержания воды больше приблизительно на 0,2 г/г чем у такой же или в сущности такой же немодифицированной целлюлозы.
16. Способ по п.12, отличающийся тем, что модифицированная целлюлоза имеет показатель удержания воды больше приблизительно на 0,2-0,2 г/г чем у такой же или в сущности такой же немодифицированной целлюлозы.
17. Способ по п. 1, отличающийся тем, что модифицированная целлюлоза имеет степень помола приблизительно на 20 единиц CSF больше чем у такой же или в сущности такой же немодифицированной целлюлозы, и увеличение больше чем у немодифицированной целлюлозы.
18. Способ по п.17, отличающийся тем, что модифицированная целлюлоза имеет степень помола приблизительно на 50 единиц CSF больше чем у такой же или в сущности такой же немодифицированной целлюлозы.
19. Способ по п.17, отличающийся тем, что модифицированная целлюлоза имеет степень помола приблизительно на 50-200 единиц CSF больше чем у такой же или в сущности такой же немодифицированной целлюлозы.
20. Способ по п.1, который кроме того содержит беление модифицированной химической или полухимической целлюлозы.
21. Впитывающий предмет личной гигиены, содержащий
по меньшей мере один верхний листовой слой, проницаемый для жидкости;
по меньшей мере один нижний листовой слой, непроницаемый для жидкости и примыкающий к верхнему листовому слою; и
по меньшей мере один впитывающий промежуточный слой между по меньшей мере одним верхним листовым слоем и по меньшей мере одним нижним листовым слоем, причем по меньшей мере один впитывающий слой содержит беленую модифицированную химическую или полухимическую целлюлозу, и количество гемицеллюлозы, содержащееся в модифицированной целлюлозе, составляет приблизительно 4-16% от сухой массы такой же или в сущности такой же модифицированной целлюлозы.
22. Беленая модифицированная химическая или полухимическая целлюлоза, отличающаяся тем, что количество гемицеллюлозы, содержащейся в модифицированной целлюлозе составляет приблизительно 4-16% от сухой массы такой же или в сущности такой же модифицированной целлюлозы.
23. Бумага или картон, содержащие беленую модифицированную химическую или полухимическую целлюлозу, отличающиеся тем, что количество гемицеллюлозы в модифицированной целлюлозе составляет приблизительно 4-16% от сухой массы такой же или в сущности такой же модифицированной целлюлозы.